(57)【特許請求の範囲】
【請求項１】
ガラス転移温度が−４０℃〜１０℃であるアクリル樹脂系エマルジョン、固形分換算で前記アクリル樹脂系エマルジョン１００重量部に対して２０〜１００重量部の酢酸ビニル樹脂系エマルジョン、固形分換算で前記アクリル樹脂系エマルジョン１００重量部に対して２０〜１００重量部のワックスエマルジョン、および固形分換算で前記アクリル樹脂系エマルジョン１００重量部に対して２０〜８０重量部のシリコンオイルエマルジョンを必須成分とすることを特徴とする情報担持シート用水系接着剤組成物。
【請求項２】
請求項１記載の水系接着剤組成物を基材の相面する少なくとも一面に塗布した後に、ウエット状態で圧締してなることを特徴とする情報担持シート。
【発明の詳細な説明】
【技術分野】
【０００１】
本発明は、情報担持シート用の水系接着剤組成物に関し、該水系接着剤組成物を塗布後乾燥無しで接着して内容物を隠蔽し、内容物を閲覧する際には容易に剥離でき、再度加圧されても接着しない接着剤組成物とそれを用いた情報担持シートである。
【０００２】
郵便法の改正に伴い、親展性の隠蔽はがきシステムが実用化され、普及している。この親展性の隠蔽はがきは、個人的用件、広告や案内等の各種情報が記載されたはがきを折り畳み、重ね合わせ部分を接着して情報内容を隠蔽して郵送し、受取人が重ね部分を剥がして情報内容を見ることができるものである。
【０００３】
初期の隠蔽はがきにおいては、剥離可能な透明フィルムを使用し、フィルム−フィルム間を剥離して情報を見る方式が採用されていたが、接着用のフィルムが積層されているため、シート面の積層部分と他の部分とに段差が生じたり、厚みがあるため印字印刷の調整が難しく、コスト高となるうえ、剥離紙を除かなければならないという不便さがある。
【０００４】
これらの問題を解決するために、基体シート面の少なくとも一部に、従来普通に用いられている非剥離性接着剤の基材とその基材に対して非親和性を示す微粒状充填剤とからなる接着剤組成物の層を設けた情報担体用シートが提案されている。その方法は、接着層を硬化させるために紫外線を照射したり、加圧加熱するなど煩雑である。
【０００５】
また、隠蔽はがき以外の用途として、健康診断結果等の個人情報を印字・印刷した後隠蔽して個人宛に送付することが行われているが、はがきに比べ、大きく、紙質も異なっている。これに対応する手段として、大きく分けて二つの方法がある。一つは、感圧接着による方法、他は、感熱接着による方法である。前者は、剥離後べとつき感はあるものの、加圧しない限り再接着せず、後者は、常態ではべとつき感はなく再接着しないものの、表面は一般に光沢を有し、加熱により再接着できるものである。また、両者の折衷方法もある。いずれも日常の範囲では再接着しないが、加圧あるいは加熱により再接着できる。
【特許文献１】特開平４−５９３９５号
【特許文献２】特開平６−６４３６８号
【発明の開示】
【発明が解決しようとする課題】
【０００６】
本発明は、作業環境の悪化を招く有機溶剤を使用せず、加熱乾燥をしなくても貼り合わせることができ、剥離時には紙破することなく容易に剥離し、再圧着・加熱しても接着せず、情報内容が秘匿状態を保たれていたことが確認できる水系接着剤組成物とそれを用いた情報担持シートを提供せんとするものである。更に詳しくは、親展性情報担体基材、例えば上質紙やコート紙等の各種紙基材、に水系接着剤組成物を塗布し、乾燥時間を取らずに貼り合わせ、貼り合わせ後１分も経てば剥離ができ、しかも情報内容の認識を妨げる紙破が起きず、剥離後再加熱あるいは加圧しても再接着せず、秘匿状態を保っていたことが容易に確認できる水系接着剤組成物とそれを用いた情報担持シート（以下、単に担持シートという。）を提供するものである。
【課題を解決するための手段】
【０００７】
上記課題を解決するために、本発明は、ガラス転移温度が−４０℃〜１０℃であるアクリル樹脂系エマルジョン、固形分換算で前記アクリル樹脂系エマルジョン１００重量部に対して２０〜１００重量部の酢酸ビニル樹脂系エマルジョン、固形分換算で前記アクリル樹脂系エマルジョン１００重量部に対して２０〜１００重量部のワックスエマルジョン、および固形分換算で前記アクリル樹脂系エマルジョン１００重量部に対して２０〜８０重量部のシリコンオイルエマルジョンを必須成分とする水系接着剤組成物を基材の相面する少なくとも一面に塗布した後に、ウエット状態で圧締してなる。
【発明の効果】
【０００８】
本発明の水系接着剤組成物とそれを用いた担持シートは、乾燥装置や長時間の圧締・養生を必要とせず、ローラー等の圧締で十分であり、養生時間も１分以上あれば良く、環境に悪影響を与える有機溶剤を使用せず、加熱や紫外線照射などによる乾燥や硬化手段も必要としないため省エネルギーで生産性が高く、個人情報の保護を目的としたダイレクトメールや配送用伝票等のビジネスフォーム関連に有用なものとなる。また、本発明の担持シートは、剥離後再加熱や再圧締しても接着せず、再度情報内容を隠蔽することができないため、秘匿性の保持が容易に確認できる。
【発明を実施するための最良の形態】
【０００９】
本発明は、水系接着剤組成物を基材の相対する二面の貼り合わせの少なくとも一面に塗布し、水系接着剤組成物中の水分の一部および樹脂が、基材に移行することによって機能を発現するため、二面とも水分を透過しないフィルムコートには適応できないが、透過性と樹脂保持性のある紙や織布あるいは不織布等の公知の基材に適応できる。特にグロスコート紙や上質紙等の紙基材が適する。
【００１０】
前記水系接着剤組成物は、必須成分として４種類のエマルジョンから構成され、個々の挙動は明確ではないが、次の役目をしていると推定する。個々に説明する。
【００１１】
（アクリル樹脂系エマルジョン）ポリビニルアルコール等の保護コロイドによらない通常のアクリル樹脂エマルジョンの合成方法によるもので、４種のエマルジョン中、粒径はもっとも小さく、平均粒径５０〜３００ｎｍのものが適する。４種のエマルジョンの中で、紙面、印刷面、紙中の浸透に大きく影響を与える要素で、再剥離ステッカー感圧接着剤用のものが好ましい。前記アクリル樹脂系エマルジョンのガラス転移温度を１０℃以下とすることにより、塗布後直ちに接着可能となる上、剥離した面のベタツキが抑えられる。好ましくは、−４０℃〜０℃である。
【００１２】
（酢酸ビニル樹脂系エマルジョン）ポリビニルアルコール等の保護コロイドによる通常方法で合成する酢酸ビニル樹脂エマルジョンで、次の２種のエマルジョンと相互作用を示し、剥離性を良くし、再密着を防ぐ役目をしていると推定される。配合比率は固形分換算でアクリル樹脂エマルジョン１００重量部に対して２０〜１００重量部が好ましい。より好ましくは、４０〜８０重量部である。２０重量部未満では、剥離後にアクリル樹脂の性質が強くなり始めるため、紙面に対してベタツキ感が残りやすくなり仕上がり感が低下する傾向にある。また、１００重量部を超えると、酢酸ビニル樹脂の性質が強くなり始めるため、剥離時に紙破が起こり易くなる。当該酢酸ビニル樹脂系エマルジョンの最低造膜温度は、後述するアクリル樹脂系エマルジョンのそれほど規制するものではないが、一般に使用する０〜１５℃のものが好ましい。なお、異種エマルジョンを種としたシード重合酢酸ビニル樹脂系エマルジョンも適応できる。
【００１３】
（ワックスエマルジョン）ワックスエマルジョンは融点が低い方が柔軟な樹脂皮膜が得られるため、スムーズに剥離でき良好である。好ましくは、４０〜８０℃の融点を有するものが適する。配合比率は固形分換算でアクリル樹脂エマルジョンに対して  ２０〜１００重量部が好ましい。より好ましくは、４０〜８０重量部である。２０重量部未満では、アクリル樹脂系や酢酸ビニル樹脂系成分が相対して多くなり、紙面に対する剥離作用が低下するため、剥離時に紙破が起こり易くなる傾向にある。１００重量部を超えると、アクリル樹脂や酢酸ビニル樹脂成分が少なくなり紙面に対する凝集力が低下するため、剥離時の強度が不足する。前記ワックスエマルジェンは、例えばＷＲ−３９００（星光ＰＭＣ（株）製  固形分３０％、ｐＨ４〜５、ノニオンタイプ、融点６０〜７０℃）、ノプコマルＭＳ−４０（サンノプコ（株）製  固形分４０％、融点７９℃）、ノプコＬＢ−５５０（サンノプコ（株）製  固形分４５％、融点５５℃）がある。
【００１４】
（シリコンオイルエマルジョン）ジメチルポリシロキサン系であり、乳化方法には界面活性剤系または自己乳化系がある。後者はポリエーテル変性系、高級アルコキシ変性系等のジメチルポリシロキサンエマルジョンがある。ワックスエマルジョンと相互に剥離性の軽重を調整する。ワックスエマルジョンのみでは完全な無欠点剥離はできず、シリコンオイルエマルジョンと併せての調整が必要である。この配合量が多すぎると容易に剥離するため、不慮の事故による秘匿ができない結果を生じる。配合比率は固形分換算でアクリル樹脂エマルジョン１００重量部に対して２０〜８０重量部が好ましい。より好ましくは、３０〜６０重量部である。２０重量部未満では、アクリル樹脂系や酢酸ビニル樹脂系成分が相対して多くなり、紙面に対する剥離作用が低下するため、紙質によっては剥離時に紙破が起こり易くなる傾向にある。８０重量部を超えると、アクリル樹脂系や酢酸ビニル樹脂系成分が少なくなり紙面に対する凝集力が低下するため、剥離時の強度が不足する。
【００１５】
上記以外に、浸透性、表面の濡れ性等を改善するための界面活性剤や粘度、浸透調整のためのポリビニルアルコール、剥離性、粘着度調整のための可塑剤を添加してもよい。
【００１６】
本発明の水系接着剤組成物の担持シートへの適用は、基材の紙質や坪量、印刷濃度、生産性、剥離品質により決定するが、塗布量として１０〜３０ｇ／ｍ２、塗布速度５０〜８０ｍ／分、貼り合わせ圧力０．０１ＭＰａの微圧で加工ができ、約１分後には剥離を異常なく行うことができる。
【００１７】
以下、実施例に基づき説明する。
【実施例】
【００１８】
酢酸ビニル樹脂エマルジョンの合成
攪拌機、温度計、加熱ヒーター、還流冷却管を備えたフラスコ中に水２５６部、ポリビニルアルコール（電気化学工業株式会社  Ｂ−０４  平均重合度４００、ケン化度８８％）１５部とを仕込んで８０℃に加熱して溶解させ、８０℃に保った状態で水１０部に過硫酸アンモニウム１部を溶解させた触媒と酢酸ビニルモノマー２２０部を３時間かけて滴下しながら乳化重合を進めた。その後、可塑剤としてテキサノール（２．２．４−トリメチル−１．３−ペンタンジオールモノイソブチレート；チッソ株式会社製  商品名  ＣＳ−１２）２０部を添加し、酢酸ビニル樹脂エマルジョン（固形分５０重量％、粘度２Ｐａ・ｓ／２３℃  最低造膜温度２℃）を調製した。
【００１９】
アクリル樹脂エマルジョンとしてアクロナール４Ｄ（商品名、ＢＡＳＦジャパン（株）製  固形分５０％、ｐＨ６〜７．５、平均粒径０．１μｍ、ガラス転移温度−４２℃、最低造膜温度０℃以下）、酢酸ビニル樹脂系エマルジョンとして上記調製方法を示した酢酸ビニル樹脂エマルジョン、ワックスエマルジョンとしてＷＲ３９００（星光ＰＭＣ（株）製  固形分３０％、ｐＨ４〜５、ノニオンタイプ）、シリコンオイルエマルジョンとしてＣ−８００（旭化成ワッカーシリコーン（株）製、ジメチルシロキサン系、固形分８０％、自己乳化ノニオンタイプ）を用い、その配合とその評価結果を表１に示した。配合はすべて重量部である。
【００２０】
なお  比較例５として  アクリル樹脂エマルジョンとしてポリトロンＥ７５０（商品名、旭化成（株）製  固形分５０％、ｐＨ７．０、平均粒径０．１３μｍ、ガラス転移温度１５℃、）を使用した以外上記どおりである。  
【００２１】
【表１】
0005134771.tif 000002
【００２２】
試験方法を以下に示す。
【００２３】
剥離性：上質紙（コクヨ（株）製  コピー用紙ＫＢ９ＴＮ、坪量７５ｇ／ｍ２）に塗布量１０ｇ／ｍ２にて塗布し、２０ｃｍ幅ハンドローラーを用いて０．４Ｎで加圧し、２回繰り返した。常温にて１日養生した後、試験片の接着面を２５ｍｍ幅にカットし、７５ｍｍ／秒の速度で１８０°引張剥離試験を行った。評価結果を  ○：０．５Ｎ以上且つ紙破がないこと、  ×：０．５Ｎ未満、  ××：３．５Ｎ以上且つ紙破があること  で示した。  
再密着性：一度剥がした試験片に以下の条件で再加圧あるいは再加熱処理し、処理後試験片の接着面を２５ｍｍ幅にカットし、７５ｍｍ／秒の速度で１８０°引張剥離試験を行った。
加圧条件：一度剥がした２０ｃｍ角試験片を常温で１ＭＰａで１０分間加圧。
加熱条件：一度剥がした試験片を７０℃に設定したアイロンにて０．０１ＭＰａで加圧。
評価基準は○：測定下限値未満、×：０．０１Ｎ以上、−：紙破のため測定不可能  とした。
【産業上の利用可能性】
【００２４】
情報担持シートの加工においては、一般に、熱乾燥、ＵＶ照射などの設備を要し、さらに、加熱あるいは加圧装置が必要であるが、本発明では、基材への塗布と、微圧によるウエット方式のラミネート加工ができ、養生時間も必要がないものであり、簡易な加工装置で生産効率が高く、個人情報など情報内容を秘匿する必要のあるはがきやダイレクトメール、ビジネスフォームなど広範囲な適応が可能である。